(57)【特許請求の範囲】
【請求項１】
基材の表面に紫外線硬化型透明性塗料を塗布し、紫外線を照射して加熱変形可能な第一透明性塗膜層を形成した後、該第一透明性塗膜層の上に紫外線硬化型透明性塗料を塗布し、紫外線を照射して加熱変形可能な第二透明性塗膜層を形成することにより、第一及び第二透明性塗膜層からなる加熱変形可能な透明性塗膜層を形成し、
次いで、上記第一及び第二透明性塗膜層からなる透明性塗膜層の表面を熱圧エンボスして、基材表面に凹凸模様を形成するとともに該透明性塗膜層を該凹凸模様に沿って加熱変形させることを特徴とする凹凸模様を有する化粧板の製造方法。
【請求項２】
加熱変形可能な透明性塗膜層を形成した後、
該透明性塗膜層の表面全面をサンディングし、
次いで該透明性塗膜層の表面を熱圧エンボスすることを特徴とする請求項１に記載の凹凸模様を有する化粧板の製造方法。
【請求項３】
基材が、比重０．４〜１．０の木質繊維板の表面に、厚さ０．１５〜０．４ｍｍの化粧突板を貼着したものであることを特徴とする請求項１または請求項２に記載の凹凸模様を有する化粧板の製造方法。
【請求項４】
請求項１〜請求項３のいずれか１つの製造方法で得られた凹凸模様を有する化粧板の表面に、紫外線硬化型透明性塗料により、薄膜の透明性仕上塗装を施し、透明性仕上塗膜層を設けることを特徴とする凹凸模様を有する化粧板の製造方法。
【発明の詳細な説明】
【技術分野】
【０００１】
本発明は、建築物の壁材や床材に好適に使用することのできる、特に意匠性に優れた凹凸模様を有する化粧板の製造方法に関する。
【背景技術】
【０００２】
表面に凹凸模様を有する化粧板は、建築物の壁材や床材として用いられている。そして、このような化粧板は、例えば、特許文献１や特許文献２に示すように、基材の表面にエンボス型板等により凹凸模様を刻設し、この表面に塗装仕上げが施されている。
【０００３】
すなわち、特許文献１には、エンボス型板等で凹凸模様を形成した基板表面に下塗り塗料を塗布し、乾燥後、下塗り塗料とは異なる上塗り塗料を塗布し、凸部の上塗り塗料をかきとり乾燥する凹凸模様化粧板の製造方法が開示されている。
【０００４】
また、特許文献２には、凹凸模様が施された木質繊維板系基板上に、合成樹脂からなるエンボス凹部復元層を設け、その上からエンボス加工を施し、さらにその上から着色塗料層や保護層を設けることができることが開示されている。
【特許文献１】特開昭５８−１７０５７３号公報
【特許文献２】特開平１０−３２３９４２号公報
【発明の開示】
【発明が解決しようとする課題】
【０００５】
しかしながら、このような方法によると、基板表面にエンボス模様を施した後に、塗料を塗布するものであるため、図６に示すように凹凸模様２２の凹部２２ａに低粘度の塗料が溜まり、凹凸模様２２の表面全体に均質な透明性塗膜層３０を形成することができない。また、凹部２２ａに溜まった塗料によりシャープなエンボス感が消失し、凹凸模様の意匠外観が損なわれるという問題があった。
【０００６】
本発明は、かかる従来の問題点に鑑みてなされたもので、壁材はもちろん、ハードな環境で使用される床材にも適用できる耐摩耗性、耐汚染性、耐荷重性等の優れた物性を備えた、シャープなエンボス感を有する意匠性の高い凹凸模様を有する化粧板の製造方法を提供することを目的とする。
【課題を解決するための手段】
【０００７】
上記課題を解決すべく、本発明の凹凸模様を有する化粧板の製造方法は、請求項１の発明によると、基材の表面に紫外線硬化型透明性塗料を塗布し、紫外線を照射して加熱変形可能な第一透明性塗膜層を形成した後、該第一透明性塗膜層の上に紫外線硬化型透明性塗料を塗布し、紫外線を照射して加熱変形可能な第二透明性塗膜層を形成することにより、第一及び第二透明性塗膜層からなる加熱変形可能な透明性塗膜層を形成し、次いで、上記第一及び第二透明性塗膜層からなる透明性塗膜層の表面を熱圧エンボスして、基材表面に凹凸模様を形成するとともに該透明性塗膜層を該凹凸模様に沿って加熱変形させることを特徴とする。
【０００８】
また、請求項２の発明によると、請求項１に記載の凹凸模様を有する化粧板の製造方法において、加熱変形可能な透明性塗膜層を形成した後、該透明性塗膜層の表面全面をサンディングし、次いで該透明性塗膜層の表面を熱圧エンボスすることを特徴とする。
【０００９】
また、請求項３の発明によると、請求項１または請求項２に記載の凹凸模様を有する化粧板の製造方法において、基材が、比重０．４〜１．０の木質繊維板の表面に、厚さ０．１５〜０．４ｍｍの化粧突板を貼着したものである。
【００１０】
さらに、請求項４の発明によると、請求項１〜請求項３のいずれか１つの製造方法で得られた凹凸模様を有する化粧板の表面に、紫外線硬化型透明性塗料により、薄膜の透明性仕上塗装を施し、透明性仕上塗膜層を設けることを特徴とする。
【発明の効果】
【００１１】
請求項１に記載の発明によれば、基材表面に紫外線硬化型透明性塗料を塗布し、紫外線照射をして第一及び第二透明性塗膜層からなる加熱変形可能な透明性塗膜層を形成し、次いで該透明性塗膜層の表面を熱圧エンボスしているので、紫外線の照射によって未だ完全硬化の状態に至っていない透明性塗膜層が熱圧エンボス時の熱により柔軟になり、同時に基板表面に形成される凹凸模様に沿って加熱変形して、この凹凸模様に均質性を持って密着されるので、透明性塗膜層に亀裂を生じることなく、シャープなエンボス感を有する意匠性の高い凹凸模様を有する化粧板を製造することができる。
【００１２】
ここにおいて、紫外線を照射した透明性塗膜層は、完全硬化にはいたらないまでも硬化が進み、加熱変形可能な状態にあるので、取り扱いやすく、製造作業を行いやすい。さらに、熱圧エンボスによる凹凸模様成形後も、通風ドライヤー等による乾燥作業がなくとも経時とともに硬化が進むため、短い製造プロセスで効率よく製造することが可能である。さらに、紫外線硬化型透明性塗料を使用しているため、有機溶剤や熱硬化性樹脂の縮合反応等によるＶＯＣの気散が少ない。
【００１３】
そして、凹凸模様の表面に均質に設けられた透明性塗膜層は、優れた耐摩耗性、表面硬度、耐汚染性、耐荷重性等の物性を備えているので、床材等のハードな用途にも好適に使用することができる。
【００１４】
また、透明性塗膜層が第一透明性塗膜層と第二透明性塗膜層の２層の塗膜層で形成されているので、優れた意匠性を確保しつつ、表面全体に均質な塗膜を形成することが可能になり、より一層優れた物性を有する凹凸模様を有する化粧板を製造することができる。
【００１５】
請求項２に記載の発明によれば、透明性塗膜層を形成してから研削し、熱圧エンボスしているので、得られた凹凸模様を有する化粧板の表面にさらに薄い透明性仕上塗膜層を形成する場合に、透明性塗膜層と透明性仕上塗膜層の密着性を向上させることができる。さらに、熱圧エンボス時の微細な傷が目立たない、より一層意匠性に優れた凹凸模様を有する化粧板を製造することができる。
【００１６】
請求項３に記載の発明は、基材として最も好適な例を示したもので、木質繊維板内部に至るまで凹凸模様を形成することにより、透明性塗膜層に凹凸模様を形成する熱圧エンボス時に、基材に凹凸模様が施され、該凹凸模様に沿うように木質単板が積層一体化され、さらに該木質単板と積層一体化された透明性塗膜層を有する木質感に優れた、より一層意匠性に優れた凹凸模様を有する化粧板を製造することができる。
【００１７】
請求項４に記載の発明によると、上記したように、熱圧エンボス時の微細な傷が目立たない、より一層意匠性に優れた凹凸模様を有する化粧板を製造することができる。
【発明を実施するための最良の形態】
【００１８】
以下には、もっとも好適な実施例の一つについて、図２に基づいて、化粧板１０の製造方法を説明する。本実施例の「化粧板の製造方法」では、「（Ａ）積層工程」、「（Ｂ）積層一体化工程」、「（Ｃ）透明性塗膜形成工程」、「（Ｄ）凹凸模様形成工程」をこの順に実行する。
【００１９】
「積層工程」では、図２の（Ａ）に示すとおり、木質繊維板１２の表面に接着層１３を介して、厚さ０．１５〜０．４０ｍｍの天然木質材からなる化粧突板１４を積層し、積層体を得る。
【００２０】
木質繊維板１２は、比重０.４〜１．０且つ厚さ０.８〜６．０ｍｍ程度が好ましく、化粧突板１４と一体になって化粧突板１４を補強するとともに、凹凸模様２２を安定的に製造するための基材として使用される。この場合、一般的な中質木質繊維板（以下、「ＭＤＦ」という。）又は硬質木質繊維板（以下、「ＨＤＦ」という。）等が使用される。
【００２１】
「ＭＤＦ」及び「ＨＤＦ」には、ユリアメラミン系樹脂を結合剤として用いた「Ｕタイプ」、メラミン系樹脂を結合剤として用いた「Ｍタイプ」、フェノール系樹脂を結合剤として用いた「Ｐタイプ」の他、イソシアネート系樹脂やポリオール系樹脂を用いた木質繊維板等が用いられる。さらに、「広葉樹系木質繊維」や「針葉樹系木質繊維」を用いたものがあり、これらの木質繊維と結合剤を任意に組み合わせて使用することが出来る。優れた「形態安定性」を実現するためには、結合剤としては「Ｕタイプ」以外、木質繊維としては「広葉樹系繊維」を用いることが好ましい。
【００２２】
木質繊維板１２の比重としては、「耐傷性」、「耐荷重性」及び「エンボス加工性」等に配慮して選択され、具体的には、比重０．４〜１．０の木質繊維板が選択され、好適には比重０.６〜０．８の木質繊維板が選択される。比重が０．４より小さい場合は「耐傷性」及び「耐荷重性」に劣る化粧板となり、比重が１．０より大きくなると、「エンボス加工性」に劣る。
【００２３】
さらに、木質繊維板１２の厚みは、「エンボス加工性」を考慮して設定され、具体的には、０．８〜６．０ｍｍの木質繊維板が選択され、好適には０．８〜３．０ｍｍ程度の木質繊維板が選択される。厚みが０．８ｍｍよりも薄い場合は、エンボス加工の際に化粧突板１４のみが潰れて、木質繊維板１２に所望の凹凸模様２２を形成するのが難しい。また、６．０ｍｍを超えると、木質繊維板１２のみが優先的に厚み方向に圧縮されやすく、所望の凹凸模様２２を形成するのが難しくなる。
【００２４】
そして、木質繊維板１２の表面には、接着層１３を介して化粧突板１４が積層一体化される。このとき、接着剤としては、一般的な木材用の接着剤が使用され、例えば、尿素メラミン系樹脂、酢ビ系樹脂、ラテックス系樹脂、水性ビニルウレタン系樹脂、メラミン系樹脂、フェノール系樹脂、イソシアネート系樹脂及びこれらの変性物等が単独又は混合して使用される。
【００２５】
「積層一体化工程」では、図２の（Ｂ）に示すとおり、熱圧プレス機によって、前記積層体を熱圧一体化し、基材が積層一体化され、積層板が得られる。積層一体化工程に使用される熱圧プレス条件は、木質繊維板１２と化粧突板１４を確実に積層一体化するために設定され、プレス温度は１００〜１３０℃、プレス圧力は０．８〜１．０ＭＰａ、プレス時間は、３０〜９０秒に設定されるのが好ましい。
【００２６】
「透明性塗膜形成工程」では、図２の（Ｃ）に示すとおり、前工程で得られた積層板の表面に、少なくとも紫外線硬化特性を有する紫外線硬化型透明性塗料が、ロールコーターやフローコーター、スプレー等で塗布された後、紫外線照射されることにより、積層板の表面に略均等な厚みの透明性塗膜層３０が形成される。
【００２７】
これらの透明性塗膜層３０は、木材の表面塗装に使用される一般的な紫外線硬化型透明性塗料が使用される。これらの紫外線硬化型透明性塗料は、下塗塗料（本発明における「第一透明性塗膜層３２」に該当）、中塗塗料（本発明における「第二透明性塗膜層３４」に該当）、上塗塗料（本発明における「透明性仕上塗膜層（図示せず）」に該当）からなるのが一般的である。下塗塗料は、突板の目止めを行うとともに化粧突板１４と中塗塗料との密着性を向上させる。中塗塗料は、所定厚みを有することにより「耐汚染性」、「耐荷重性」、「表面硬度の向上」等に寄与し、実質的な透明性塗膜層の性能に寄与する。上塗塗料は、表面に平滑性を付与するとともに艶調整を行い、「意匠性」を向上させる。
【００２８】
紫外線硬化型透明性塗料としては、例えば、樹脂としては、無溶剤のアクリレート系樹脂やメタクリレート系樹脂のモノマー、オリゴマー等が好適に使用される。これらの樹脂に適量の光開始剤が添加され、紫外線硬化型透明性塗料として使用される。紫外線硬化型透明性塗料としては、好適には無溶剤型が用いられる。塗装時の粘度調整を行うに際し、有機溶剤の替わりにアクリレートモノマーやメタクリレートモノマー等のモノマー成分を使用するため、製造時および製造後のＶＯＣの気散が少ない。
【００２９】
好適には、図４に示すように、透明性塗膜層３０を第一透明性塗膜層３２と第二透明性塗膜層３４により形成する。第一透明性塗膜層３２は、一般的な紫外線硬化特性を有する下塗塗料を１．５ｇ〜５．０ｇ／尺２程度の塗布量で塗布した後に紫外線照射により形成される。第二透明性塗膜層３４には、一般的な紫外線硬化特性を有する中塗塗料や上塗塗料等が使用される。この場合、具体的には、第二透明性塗膜層３４は、一般的な紫外線硬化特性を有する塗料を２．０ｇ〜１５．０ｇ／尺２程度の塗布量で塗布した後に紫外線照射により形成される。
【００３０】
紫外線硬化型透明性樹脂は、紫外線を照射されることにより、光開始剤よりラジカルを発生し、樹脂がラジカル反応し、瞬時に硬化し、ハンドリング可能な程度に樹脂は硬化される。しかし、樹脂の硬化後もラジカル反応は継続しており、透明性塗膜層３０は紫外線照射後も徐々に硬化する。一般的には、常温（２５℃）条件下においては、完全に塗膜が硬化するまで、１週間〜１０日程度を必要とする。従って、熱圧エンボスは、紫外線照射後できるだけ早い時間で熱圧エンボスするのが好ましく、好適には２〜３日、もっとも好適には、２４時間以内に熱圧エンボスが行われる。
【００３１】
また、本実施例に例示したアクリレート系樹脂やメタクリレート系樹脂以外にも、紫外線照射により形成された透明性塗膜層が加熱変形可能な塗膜については、本実施例と同様に使用することが可能である。特に、後述する透明性仕上塗膜層を設ける場合には、熱圧エンボス後の透明性塗膜層３０による凹凸模様２２と、透明性仕上塗膜層とが密着することが必須条件である。
【００３２】
さらに、第一透明性塗膜層３２に使用する下塗塗料に少量のイソシアネート系樹脂やポリオール系樹脂等の熱硬化性樹脂を添加することが好ましい。これにより、第一透明性塗膜層３２と第二透明性塗膜層３４を形成した後に熱圧エンボス機により熱圧エンボスを施し、表面に凹凸模様２２を形成する時の熱で第一透明性塗膜層３２が完全に熱硬化され、化粧突板１４と第二透明性塗膜層３４を強固に積層一体化させることが可能である。
【００３３】
また、第一透明性塗膜層３２には目止め性を向上させるために、タルクや各種顔料を適宜添加することが一般的である。
【００３４】
さらに、化粧突板１４に透明性塗膜層３０を設ける前に、着色顔料や染料等の着色剤により、化粧突板１４の着色を行ってもよい。この場合、着色剤に少量のイソシアネート系樹脂やポリオール系樹脂等の熱硬化性樹脂を添加することが好ましい。これにより、表面に凹凸模様２２を形成する熱圧エンボス時の熱で着色剤が完全に熱硬化され、化粧突板１４と透明性塗膜層３０を強固に積層一体化させることが可能である。
【００３５】
図１及び図３は、参考の製造方法により製造された化粧板１０を示す断面図、図４は、本発明の製造方法が適用された化粧板１０を示す断面図である。この化粧板１０は、壁材はもちろん、ハードな環境で使用される床材にも適用できる耐摩耗性、耐汚染性、耐荷重性等の優れた物性を備えた、意匠性の高い凹凸模様を有する化粧板である。
【００３６】
「凹凸模様形成工程」では、図２の（Ｄ）に示すとおり、透明性塗膜層３０の表面から凹凸エンボス形状の表面を有する熱圧プレス機によって、熱圧エンボスし、深さ０．１５〜０．４０ｍｍの凹凸模様２２を形成し、化粧板１０を得る。
【００３７】
この場合、「凹凸模様形成工程」の前までに、含水率調整が行われるのが好ましい。本発明の製造方法においては、エンボス模様の形成が行われるための熱圧プレス機に投入される時に、含水率が７〜２０％、好ましくは１０〜１５％であることが好ましい。この含水率調整は、「養生法」でもよいし、「吸水法」でもよい。
【００３８】
「養生法」とは、例えば、本発明で最も好適な実施例である「比重０．７且つ厚みが２．７ｍｍのＭＤＦ」からなる木質繊維板１２に「厚み０．１８ｍｍのホワイトバーチ」からなる化粧突板１４を組み合わせ、表面に透明性塗膜層を設けた実施例においては、温度２３℃、湿度５３％で２日間養生した場合は、「含水率１２％」となることが確認されている。
【００３９】
「吸水法」とは、木質繊維板１２の裏面に噴霧やロール塗布等の手段により水を塗布し、吸水させる。この方法によっても、「３〜５％」であった含水率を「７〜２０％」に高めることができる。
【００４０】
含水率が７％より低いと熱圧エンボス時の加工性が劣り、美しい凹凸模様を形成できないだけでなく、形成された凹凸模様が、湿気や水濡れ等による「形態安定性」に劣る化粧板しか得ることができない。一方、含水率が２０％を超えると、熱圧エンボス時にパンク（水蒸気爆発）が発生しやすくなる。
【００４１】
もうひとつの別の実施例として、「積層工程」、「積層一体化工程」、「透明性塗膜形成工程」、「サンディング工程」、「凹凸模様形成工程」、「透明性塗膜形成工程」をこの順に行ってもよい。「サンディング工程」では、一般的なワイドベルトサンダーやハンドサンダーが好適に使用され、複層で構成される透明性塗膜層の密着性を向上させる効果がある。
【００４２】
さらに、こうして得られた化粧板１０の表面に、「透明性仕上塗装工程」により、透明性仕上塗膜層を設けてもよい。例えば、「積層工程」、「積層一体化工程」、「透明性塗膜形成工程」により基材に第二透明性塗膜層３４まで形成した後に、ワイドベルトサンダーなどで表面全面を均一にサンディングし、然る後に「凹凸模様形成工程」により凹凸模様２２を形成し、さらにこの表面の少なくとも凸部２２ｂに、透明性仕上塗装により、薄膜の透明性仕上塗膜層を設ける。これにより、熱圧エンボス時の微細な傷が目立たない、より一層意匠性に優れた凹凸模様を有する化粧板を製造することができる。
【００４３】
この場合、透明性仕上塗膜層は薄膜であり、一般的な上塗塗料が使用される。具体的には、塗布量は、０．６〜１．０ｇ／尺２程度で透明性塗膜層が形成されるのが一般的である。
【００４４】
一方、本発明が適用された化粧板１０は、根太間に架橋されて使用されるような曲げ強度を必要とする化粧板として使用される場合は、例えば図５に示すように他の木質基材４０と積層一体化されて使用される場合がある。
【００４５】
他の木質基材４０としては、一般的な合板やＭＤＦ、パーティクルボード等の木質基材が使用される。これらの木質基材４０を化粧板１０の裏面に接着剤を介して積層し、熱圧プレスや冷圧プレスにより積層一体化される。この場合、特に比重０．２〜０．４程度の軽比重な合板や繊維板を木質基材４０に使用できるため、南洋材代替の観点からより好ましい使用形態である。
【図面の簡単な説明】
【００４６】
【図１】参考の製造方法により得られた化粧板の断面図
【図２】本発明の実施例の製造方法を示す工程図（Ａ）〜（Ｄ）
【図３】参考の製造方法により得られた化粧板の拡大断面図
【図４】本発明の実施例の製造方法により得られた化粧板の拡大断面図
【図５】他の木質基材と積層一体化されて使用される化粧板の拡大断面図
【図６】従来の製造方法により得られた従来の化粧板
【符号の説明】
【００４７】
１０ 化粧板
１２ 木質繊維板
１３ 接着剤層
１４ 化粧突板
２２ 凹凸模様
２２ａ 凹部
２２ｂ 凸部
３０ 透明性塗膜層
３２ 第一透明性塗膜層
３４ 第二透明性塗膜層
４０ 他の木質基材
【図１】
0005235391.tif 000002
【図２】
0005235391.tif 000003
【図３】
0005235391.tif 000004
【図４】
0005235391.tif 000005
【図５】
0005235391.tif 000006
【図６】
0005235391.tif 000007